ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы.
Технический результат достигается тем, что искусственная порода, включающая цемент, песок на основе карбоната кальция, оксиды железа, оксид хрома, сульфид меди, воду, дополнительно включает шлам с полей фильтрации водоочистительных станций и суперпластификатор С-3 при следующем соотношении компонентов, мас.%: цемент 30-32; песок на основе карбоната кальция 38,5-43,3; шлам с полей фильтрации водоочистительных станций 1-10; суперпластификатор С-3 1,5-2,0; вода 20-22.
Для приготовления смеси может быть использован портландцемент, шлакопортландцемент, белый цемент и др.
2
3
3+
2+
2+
-
2-
Шлам с полей фильтрации водоочистительных станций, снимаемый с фильтров на станциях обезжелезивания, представляет собой массу темно-коричневого цвета, содержащую от 5,0 до 35,0% влаги. В пересчете на сухое вещество шлам содержит, мас.%: SiO 41,0-50,3; Fe 25,0-33,1; Ca 4,0-6,0; Mg 1,5-2,4; , СО, , Cl, OHCl 1,6-23,0.
Составы для получения искусственной породы приведены в таблице.
Таблица
Компоненты
Состав, мас.%:
1
2
3
Цемент
32
31
30
Песок на основе карбоната кальция
43
43,3
38,5
Шлам с полей фильтрации водоочиститель-ных станций
1
3
10
Суперпластифи-катор С-3
2
1,7
1,5
Вода
22
21
20
Подготавливают и дозируют сырьевые компоненты. Цемент смешивают с песком на основе карбоната кальция, оксидами железа, шламом с полей фильтрации водоочистительных станций, добавляют воду, суперпластификатор С-3 и готовят смесь. Приготовленной смесью заполняют металлические формы, выдерживают смесь в формах в течение 12 ч при температуре 20-25°С, а затем изделия (плиты, блоки, скульптура и др.) подвергают автоклавной обработке при температуре 175°С и давлении 0,8 МПа в течение 12 ч. Поверхности готовых изделий шлифуют.
Искусственная порода является прочным (прочность на сжатие не менее 3 МПа), экологически безопасным строительным материалом.
Источники информации
1. Патент №268011 ПНР, С04В, 1990.